Brevet FR3033487A1 — publié le 20160916

Perfectionnements aux aiguilles hyper élastiques La présente invention est relative à des perfectionnements appliqués aux procédés de fabrications des aiguilles chirurgicales fabriquées à partir d'alliages hyper-élastiques qui sont destinées à être utilisées dans les procédures célioscopiques ou endoscopiques. On connait par le brevet d'invention EP 0529675 du 31 août 1992, une aiguille chirurgicale réalisée dans un alliage à mémoire de forme qui présente un premier état dit « basse-température », et un second état dit « haute-température ». L'aiguille dans son état basse-température peut être configurée en une forme allongée afin de permettre son passage dans un tube droit. L'aiguille dans son état haute-température prend une forme d'arc prédéterminé, et elle est alors adaptée pour être utilisée comme aiguille chirurgicale. L'aiguille suivant le brevet EP 0529675 est particulièrement adaptée pour des procédures endoscopiques dans lesquelles des éléments sont conduits dans le site chirurgical passant par une canule ou un trocart présentant un diamètre interne de petite dimension. L'aiguille décrite dans le brevet EP 0529675 présente cependant des inconvénients puisqu'il est nécessaire d'amener le corps de l'aiguille disposée dans le site opératoire à coté d'une source de chaleur pour qu'elle prenne une configuration courbée suivant un arc prédéterminé. On connait d'après le brevet EP 1251785 appartenant au demandeur une aiguille chirurgicale qui est constituée dans un alliage hyper-élastique présentant, après traitement, deux états distincts permettant, d'une part de contraindre l'aiguille dans une position sensiblement allongée lorsqu'elle est logée dans l'alésage interne d'une canule ou d'un applicateur, et d'autre part lorsqu'elle est extraite de la canule ou de l'applicateur, de pouvoir prendre un profil courbe en arc de cercle du fait de ses propres caractéristiques de super-élasticité ou d'hyper-élasticité. L'objet de la présente invention est de perfectionner le procédé de fabrication de l'aiguille hyper élastique afin de maintenir les deux états distincts permettant à l'aiguille de passer d'une forme allongée contenue dans la canule à une forme courbe dans le site opératoire tout en garantissant à l'aiguille une résistance à la flexion lors de la perforation des tissus. 3033487 2 Le procédé de fabrication d'une aiguille chirurgicale réalisée à partir d'un fil d'alliage hyper-élastique ou super-élastique comprenant une base de Nickel (Ni), et de Titane (Ti), suivant la présente invention consiste : 5 > A réaliser une mise en forme à froid ou à température ambiante d'un profil courbe de l'aiguille dans un support approprié ; A faire subir un traitement thermique à l'aiguille dans son support afin de mémoriser la géométrie à profil courbe imposée ; A nettoyer l'aiguille au moyen d'une solution chimique pour retirer la 10 couche d'oxyde déposée sur l'aiguille lors de son traitement thermique. Dans le procédé de fabrication suivant la présente invention on fait subir à l'aiguille dans son support un recuit dont la température d'échauffement est de 470°C degrés pendant 15 minutes suivi d'un refroidissement à l'eau glacé afin de 15 mémoriser la géométrie à profil courbe imposée. Dans le procédé de fabrication suivant la présente invention la température de l'eau glacée est comprise en 3 et 5°C degrés. 20 Dans le procédé de fabrication suivant la présente invention la solution chimique de nettoyage est constituée de HF+HNO3+H202 dans les proportions respectives de 1 :3 :6. Dans le procédé de fabrication suivant la présente invention le temps de l'attaque 25 chimique pour le nettoyage de l'aiguille par la solution est compris entre 1 à 3 minutes. Dans le procédé de fabrication suivant la présente invention l'aiguille subit préalablement à la mise en forme à froid un traitement thermomécanique 30 permettant d'augmenter sa résistance à la flexion par une augmentation de l'écart entre la température de fin de transformation austénite - martensite et la température d'utilisation. Dans le procédé de fabrication suivant la présente invention le profil du fil de 35 l'aiguille est modifié afin que ce dernier présente une section non circulaire. DESCRIPTION DE L'INVENTION Le procédé de fabrication de l'aiguille chirurgicale réalisée à partir d'un fil 40 d'alliage hyper-élastique ou super-élastique comprenant une base de Nickel (Ni) et de Titane (Ti), comprend une première étape de mise en forme à froid ou à température ambiante du profil courbe de l'aiguille dans un support approprié. 3033487 3 Cette étape comporte la fixation d'un fil d'alliage à base de Nickel (Ni) et de Titane (Ti) dans un support spécifique permettant d'imposer (à la température ambiante) et de retenir (à des températures élevées) la forme d'une arche d'un rayon de courbure qui correspond au profil désiré de l'aiguille en position d'utilisation dans 5 le site opératoire. Le tableau ci-dessous résume la géométrie du rayon de courbure devant être imposée aux fils d'alliage de l'aiguille en fonction de son diamètre lors de l'étape de mise en forme : 10 Tableau 1 Diamètre des fils mm Rayon de courbure, mm Déformation fibre externe, % 1.0± 0.05 11.46 4.4 0,6 ± 0.05 8,28 3. Le procédé de fabrication de l'aiguille chirurgicale comporte une seconde étape 15 qui consiste à faire subir un traitement thermique à l'aiguille dans son support afin de mémoriser la géométrie imposée. Ce traitement thermique permet de mémoriser la géométrie du rayon de courbure imposée lors de la première étape du procédé de fabrication. Le régime de 20 traitement thermique (recuit) est le suivant : 470°C pendant 15 minutes, suivi d'un refroidissement à l'eau glacée à une température d'environ 3 à 5 *C. Le procédé de fabrication de l'aiguille chirurgicale comporte une troisième étape qui consiste à nettoyer l'aiguille au moyen d'une solution chimique pour retirer la 25 couche d'oxyde déposée sur cette dernière lors de son traitement thermique. La solution chimique utilisée est constituée principalement d'acide fluorhydrique (HF) et d'acide nitrique (HNO3) selon la formulation suivante : 30 HF + HNO3 + H202 dans les proportions respectives de : 1 : 3 : 6. La durée de l'attaque chimique peut varier entre 1 et 3 minutes en fonction des concentrations chimiques de chaque composante de la solution. 35 Le procédé de fabrication suivant la présente invention a été validé expérimentalement en utilisant la méthodologie suivante : - le fil d'alliage pour chaque diamètre indiqué dans le tableau 1 ci-dessus est mis en forme avec les rayons de courbure différents, 3033487 4 - après le traitement thermique, chaque échantillon est inséré dans un cathéter en position allongée ou droite et ensuite déployé pour prendre sa configuration selon le rayon de courbure déterminé, - cette opération a été répétée de cinq à dix fois et a été suivie par une 5 évaluation de la forme restituée. Cette expérimentation a permis de vérifier que le stockage de l'aiguille dans un cathéter en position allongée ne perturbe pas son comportement super élastique et qu'aucune déformation plastique irréversible n'est crée dans l'aiguille. Selon une variante, le procédé de fabrication suivant la présente invention peut comporter une étape de traitements thermomécaniques permettant d'améliorer la résistance à la flexion des aiguilles afin de garantir une stabilité de la position de cette dernière lors de la perforation des tissus. Pour cela, il est nécessaire de modifier au préalable et avant la mise en forme à froid de l'aiguille les propriétés fonctionnelles des matériaux à mémoire de forme de type hyper-élastique ou super-élastique comprenant une base de Nickel (Ni) et de Titane (Ti) en ajustant les régimes des traitements thermomécaniques. Pour un alliage donné, la résistance des aiguilles et notamment la résistance à la flexion peut être augmentée si l'écart entre la température de fin de transformation martensitique et la température d'utilisation devient plus important. 25 La figure 1 montre l'influence de cet écart entre la température de fin de transformation martensitique et la température d'utilisation. Le procédé de fabrication suivant l'invention prévoit un traitement thermomécanique de l'alliage utilisé par l'application d'une contrainte variable 6msi ou 6ms2 maintenu à 30 une température constante T1 ou T2 afin d'augmenter l'écart entre la température de fin de transformation martensitique et la température d'utilisation (figure 1). Au début, le fil d'alliage formant l'aiguille est complètement austénitique et la contrainte est augmentée jusqu'à ce que la zone de transformation soit traversée. La 35 contrainte est ensuite relâchée pour revenir à l'état initial. Lorsque la contrainte passe de 0 à 6msi ou 6ms2 la relation est linéaire et le comportement correspond à celui de l'austénite élastique caractérisée par son module de Young. 40 10 15 20 Lorsque la contrainte varie entre 6msi et 6mn ou 6ms2et 6, on entre dans la région de transformation où on constate une "rigidité apparente" (pente dans la zone de 3033487 5 transformation) inférieure au module de Young et c'est à ce moment que la transformation de phase s'effectue. Enfin, lorsque la contrainte devient supérieure à 6mfi ou 6mf2 le régime élastique de la 5 martensite orientée est retrouvé. Quand la contrainte est relâchée, les mêmes étapes se reproduisent dans un ordre inverse à des niveaux inférieurs de contrainte (entre 6As1 et 6Afi ou 6As2 et 6Af2)- On constate que la transformation de phase s'effectue à des niveaux de contrainte 10 plus élevés au fur et à mesure que l'écart entre ces températures augmente. On note que la courbe super élastique obtenue à une température T1 correspond à un niveau de contrainte plus élevée et donc manifeste une résistance plus importante que celle à une température inférieure T2- Des précautions doivent être prises afin d'éviter que la contrainte induite dans le matériau lors de sa déformation n'excède pas la contrainte de début de déformation plastique conventionnelle. Si cette dernière contrainte est dépassée, la plastification du matériau causera une perte définitive des propriétés super élastiques. Cette augmentation de l'écart entre la température de fin de transformation martensitique et la température d'utilisation permet une augmentation de la résistance à la flexion de l'aiguille. 25 Selon une autre variante, le procédé de fabrication suivant la présente invention peut comporter une étape consistant à modifier le profil du fil de l'aiguille permettant d'améliorer la résistance à la flexion des aiguilles afin de garantir une stabilité de la position de cette dernière lors de la perforation de tissus. 30 Pour garantir un bon fonctionnement d'une aiguille de suture, il faut que la flexion dans le plan de la courbure initiale soit privilégiée par rapport aux autres plans de flexion. Cette condition s'avère très important du point de vue de la qualité de la suture parce qu'elle permet de garantir la stabilité de la position de l'aiguille lors de la perforation des tissus, principalement lorsque la force s'exerçant sur l'extrémité de 35 l'aiguille ne demeure pas exactement dans le plan de sa fibre moyenne. Pour satisfaire cette condition de non-déviation du corps de l'aiguille, il est nécessaire de remplacer la section circulaire de cette dernière par une section non circulaire ayant un moment d'inertie par rapport à l'axe perpendiculaire Y à la force de suture 40 inférieur à celui par rapport à l'axe parallèle Z à celui de la force. Plus la différence est importante entre les moments d'inertie par rapport aux axes Y et Z meilleure est la garantie que la flexion de l'aiguille se fera dans son plan de 15 20 3033487 6 courbure initiale, même si la force de suture est légèrement inclinée par rapport à ce même plan. Le choix d'une section non circulaire présente donc un net avantage par rapport à une section circulaire parce qu'il devient possible de garantir une non-déviation de l'aiguille 5 dans le cas de légères variations de sa position par rapport à un point de suture. Le procédé de fabrication d'une aiguille chirurgicale réalisée à partir d'un fil d'alliage hyper-élastique ou super-élastique comprenant une base de Nickel (Ni), et de Titane (Ti), selon l'invention ne se limite pas aux applications qui viennent 10 d'être décrites et il doit être entendu que la description qui précède n'a été donnée qu'à titre d'exemple et qu'elle ne limite nullement le domaine de l'invention dont on ne sortirait pas en remplaçant les détails d'exécution décrits par tout autre équivalent. 15 20 25 REVENDICATIONS1. Procédé de fabrication d'une aiguille chirurgicale réalisée à partir d'un fil d'alliage hyper-élastique ou super-élastique comprenant une base de Nickel (Ni) et de Titane (Ti), caractérisé en ce qu'il consiste : A réaliser une mise en forme à froid ou à température ambiante d'un profil courbe de l'aiguille dans un support approprié ; A faire subir un traitement thermique à l'aiguille dans son support afin de mémoriser la géométrie à profil courbe imposée ; > A nettoyer l'aiguille au moyen d'une solution chimique pour retirer la couche d'oxyde déposée sur l'aiguille lors de son traitement thermique. 2. Procédé de fabrication d'une aiguille chirurgicale suivant la revendication 1, caractérisé en ce qu'il consiste à faire subir à l'aiguille dans son support un recuit dont la température d'échauffement est de 470°C degrés pendant 15 minutes suivi d'un refroidissement à l'eau glacé afin de mémoriser la géométrie à profil courbe imposée. 3. Procédé de fabrication d'une aiguille chirurgicale suivant la revendication 2, caractérisé en ce que la température de l'eau glacée est comprise en 3 et 5°C degrés. 4. Procédé de fabrication d'une aiguille chirurgicale suivant la revendication 1, caractérisé en ce que la solution chimique de nettoyage est constituée de HF+HNO3+H202 dans les proportions respectives de 1 :3 :6. 5. Procédé de fabrication d'une aiguille chirurgicale suivant les revendications 1 et 4, caractérisé en ce que le temps de l'attaque chimique pour le nettoyage de l'aiguille par la solution est compris entre 1 à 3 minutes. 6. Procédé de fabrication d'une aiguille chirurgicale suivant la revendication 1, caractérisé en ce qu'il consiste à faire subir à l'aiguille, préalablement à la mise en forme à froid, un traitement thermomécanique permettant d'augmenter sa résistance à la flexion par une augmentation de l'écart entre la température de fin de transformation austénite - martensite et la température d'utilisation. 7. Procédé de fabrication d'une aiguille chirurgicale suivant la revendication 1, caractérisé en ce qu'il consiste à modifier le profil du fil de l'aiguille afin que ce dernier présente une section non circulaire.